(57)【要約】【課題】  セパレータに電解液が注液されても、広範囲な温度環境下で電極との接着性が高い電子部品用セパレータを提供する。さらには、性能の優れた電子部品を提供する。【解決手段】  本発明の電子部品用セパレータ１０は、多孔質基材１１の少なくとも片面に、電気絶縁性樹脂組成物からなる多孔質層１２が形成された電子部品用セパレータ１０であって、電気絶縁性樹脂組成物は、ゲル化率が２０質量％以下である第１の樹脂化合物１０〜５０質量％と、ゲル化率が５０質量％以上である第２の樹脂化合物５０〜９０質量％とを含有する。本発明の電子部品は、正極と負極とを有し、それらの間に上述した電子部品用セパレータが配置され、該電子部品用セパレータに電解液が含浸されたものである。【選択図】  図１
2005056800.tif 000002
【特許請求の範囲】
【請求項１】
多孔質基材の少なくとも片面に、電気絶縁性樹脂組成物からなる多孔質層が形成された電子部品用セパレータであって、
電気絶縁性樹脂組成物は、ゲル化率が２０質量％以下である第１の樹脂化合物１０〜５０質量％と、ゲル化率が５０質量％以上である第２の樹脂化合物５０〜９０質量％とを含有することを特徴とする電子部品用セパレータ。
【請求項２】
第１の樹脂化合物および第２の樹脂化合物の少なくとも一方が、ポリフッ化ビニリデン、ポリアクリロニトリル、ポリメタクリル酸メチル、ポリスチレン、ポリエチレンオキサイドを骨格中に含む樹脂またはこれら樹脂の誘導体であることを特徴とする請求項１に記載の電子部品用セパレータ。
【請求項３】
第１の樹脂化合物が、四フッ化エチレン、六フッ化プロピレン、エチレンのうちのいずれか１種類以上とフッ化ビニリデンとからなる共重合体、または、フッ化ビニリデンからなる単独重合体であり、
第２の樹脂化合物が、六フッ化プロピレンとフッ化ビニリデンとからなる共重合体であることを特徴する請求項１に記載の電子部品用セパレータ。
【請求項４】
多孔質基材が、ポリエチレンおよび／またはポリプロピレンからなる不織布または延伸多孔質膜であることを特徴する請求項１〜３のいずれかに記載の電子部品用セパレータ。
【請求項５】
ガーレ透気度測定装置により測定される透気度が、１０００秒／１００ｍｌ以下であることを特徴とする請求項１〜４のいずれかに記載の電子部品用セパレータ。
【請求項６】
リチウムイオン二次電池、ポリマーリチウム電池、アルミニウム電解コンデンサ、電気二重層キャパシタから選ばれる電子部品に備えられることを特徴とする請求項１〜５のいずれかに記載の電子部品用セパレータ。
【請求項７】
正極と負極とを有し、それらの間に請求項１〜６のいずれかに記載の電子部品用セパレータが配置され、該電子部品用セパレータに電解液が含浸されたものであることを特徴とする電子部品。
【発明の詳細な説明】
【技術分野】
【０００１】
本発明は、リチウムイオン二次電池などの電子部品に備えられるセパレータに関する。さらには、この電子部品用セパレータを備えた電子部品に関する。
【背景技術】
【０００２】
近年、ノートパソコン、携帯電話、ビデオカメラなどの各種情報端末機器は、急激に小型化、軽量化、薄型化するとともに広く普及している。また、ハイブリッド自動車、燃料電池自動車についても一部実用化が始まっている。
このような背景により、これらの電源として高エネルギー密度の二次電池の要求が高まっていて、特に、非水電解質を使用したリチウムイオン二次電池は、作動電圧が高く、高エネルギー密度を有する電池として既に実用化されている。
リチウムイオン二次電池は、一般に、正極と負極の間に電気絶縁性と保液性を備えたセパレータを介装して成る電極群を、負極端子も兼ねる電池缶の中に所定の有機電解液などの非水電解液とともに収容し、電池缶の開口部を、正極端子を備えた封口板で絶縁性のガスケットを介して密閉した構造になっている。
【０００３】
このようなリチウムイオン二次電池を製造する方法としては、図３（ａ）に示すように、電極３１の上に接着剤塗料３２を塗布し、図３（ｂ）に示すように、その上にポリオレフィン製セパレータ３３を接合し、図３（ｃ）に示すように、乾燥して多孔化・接着させてから、電解液を注入する方法などが例示される（例えば、特許文献１参照）。
また、ポリオレフィン系多孔質膜の片面または両面に厚さが５μｍ以下かつ細孔径が０．１μｍ未満の連通孔を有する電解液で膨潤する層を積層したセパレータを、電極で挟んでリチウムイオン二次電池を製造する方法が提案されている（例えば、特許文献２参照）。
【特許文献１】特許第３２２５８６４号公報
【特許文献２】特許第２９８１２３８号公報
【発明の開示】
【発明が解決しようとする課題】
【０００４】
しかしながら、特許文献１に記載の発明では、セパレータに電解液を注液した際には、約５０℃以上の高温領域で接着性が低くなることがあり、広範囲な温度環境下で高い接着性を発現させることが困難であった。したがって、電子部品が使用される温度範囲（−２０〜１００℃程度）において、イオン伝導性が低くなる場合があり、サイクル特性などの性能が不十分になることがあった。また、シャットダウン特性も不十分になることがあった。
また、特許文献２に記載の発明では、孔径が０．１μｍ未満であるため、通液性が低く、その上、電解液が膨潤した際には、多孔質膜の片面または両面に設けた層の孔径がさらに狭くなるので、イオン伝導性を阻害することがあった。その結果、電池特性が十分ではなかった。
また、ポリマーリチウム電池、アルミニウム電解コンデンサ、電気二重層キャパシタなどセパレータを有する電子部品においても、上記と同様の問題を有していた。
本発明は、前記事情を鑑みてなされたものであり、セパレータに電解液が注液されても、広範囲な温度環境下で電極との接着性が高い電子部品用セパレータを提供することを目的とする。さらには、性能の優れた電子部品を提供することを目的とする。
【課題を解決するための手段】
【０００５】
本発明の電子部品用セパレータは、多孔質基材の少なくとも片面に、電気絶縁性樹脂組成物からなる多孔質層が形成された電子部品用セパレータであって、
電気絶縁性樹脂組成物は、ゲル化率が２０質量％以下である第１の樹脂化合物１０〜５０質量％と、ゲル化率が５０質量％以上である第２の樹脂化合物５０〜９０質量％とを含有することを特徴とする。
本発明の電子部品用セパレータにおいては、第１の樹脂化合物および第２の樹脂化合物の少なくとも一方が、ポリフッ化ビニリデン、ポリアクリロニトリル、ポリメタクリル酸メチル、ポリスチレン、ポリエチレンオキサイドを骨格中に含む樹脂またはこれら樹脂の誘導体であることが好ましい。
あるいは、本発明の電子部品用セパレータにおいては、第１の樹脂化合物が、四フッ化エチレン、六フッ化プロピレン、エチレンのうちのいずれか１種類以上とフッ化ビニリデンとからなる共重合体、または、フッ化ビニリデンからなる単独重合体であり、
第２の樹脂化合物が、六フッ化プロピレンとフッ化ビニリデンとからなる共重合体であることが好ましい。
さらに、本発明の電子部品用セパレータにおいては、多孔質基材が、ポリエチレンおよび／またはポリプロピレンからなる不織布または延伸多孔質膜であることが好ましい。
本発明の電子部品用セパレータにおいては、ガーレ透気度測定装置により測定される透気度が、１０００秒／１００ｍｌ以下であるものが好ましい。
本発明の電子部品用セパレータは、リチウムイオン二次電池、ポリマーリチウム電池、アルミニウム電解コンデンサ、電気二重層キャパシタから選ばれる電子部品に好適に備えられる。
本発明の電子部品は、正極と負極とを有し、それらの間に、上述した電子部品用セパレータが配置され、該電子部品用セパレータに電解液が含浸されたものであることを特徴とする。
【発明の効果】
【０００６】
本発明の電子部品用セパレータによれば、高温領域における接着性低下を防ぐことができ、接着性を維持できる。したがって、このセパレータは、広範囲な温度環境下において、イオン伝導性が高く、サイクル特性などの電池性能が優れる。
また、本発明の電子部品は、広範囲の温度範囲でサイクル特性などの性能が優れ、シャットダウン特性も優れる。
【発明を実施するための最良の形態】
【０００７】
本発明の電子部品用セパレータ（以下、セパレータという）の一実施形態例について図面を参照して説明する。
図１は、このセパレータの構成図であり、このセパレータ１０は、多孔質基材１１の両面に多孔質層１２が形成されたものであり、リチウムイオン二次電池に備えられるものである。以下、セパレータ１０の各構成要素について詳細に説明する。
【０００８】
多孔質基材１１は、電気的化学的に安定な高分子であれば何れも使用することができるが、特に、ポリエチレン、ポリプロピレン、その共重合体、ブテンやヘキセンを共重合した共重合体、またはこれらを組み合わせた混合物であることが好ましい。また、多孔質基材１１は、上記材質の繊維状物を抄造した不織布、上記材質を延伸した延伸多孔質膜等を用いることができる。これらの製造方法に特に制限はなく、例えば、延伸多孔質膜の製造方法としては、上記高分子に有機粒子または無機粒子を添加、混合し、膜状に成形後、粒子を抽出、乾燥し、さらに延伸を行うことにより製造することができる。また、膜状に成形する際には、必要に応じて可塑剤等の添加剤を含有してもよい。
また、多孔質基材１１としては、電池特性がより優れることから、ポリエチレンおよび／またはポリプロピレンからなる不織布または延伸多孔質膜であることが好ましい。
【０００９】
多孔質基材１１の厚みには特に制限はないが、２００μｍ以下であることが好ましい。２００μｍを超えると、製造されるセパレータ１０の厚みが大きくなり、その結果、このセパレータ１０を電池に備えた場合に電極間距離が大きくなり、内部抵抗が増大する傾向がある。より好ましい厚みは、５〜５０μｍである。厚みが５０μｍ以下であると、セパレータ１０の厚みも小さくでき、電池を薄型化できる。なお、厚みが５μｍ未満であると強度が低下しやすく、セパレータ１０の製造が困難になり、セパレータ１０および電池の生産性が低下する傾向にある。このような観点から最も好ましい範囲は１０〜２５μｍである。厚みがこの範囲であれば、過充電や異常短絡状態にともなって電池内部が加熱した際には、熱溶融により多孔質構造が無孔質構造に変化して電極間反応を停止させる、いわゆるシャットダウン特性がより優れる。
【００１０】
また、多孔質基材１１は、ガーレ透気度測定装置により測定される透気度が、１０００秒／１００ｍｌ以下であることが好ましい。測定された透気度が低いほど通液性が良好で、電解液の移動が容易となり、イオン伝導性が向上する。また、このような透気度の多孔質基材１１を使用すると、セパレータの透気度を容易に１０００秒／１００ｍｌ以下の範囲とすることができ、その結果、イオン伝導性の良好なセパレータとすることができる。また、多孔質基材１１がこのような透気度を有する場合、その空孔率は２０〜８０体積％の範囲となる。
ここで、ガーレ透気度測定装置により測定される透気度とは、ＪＩＳ  Ｐ８１１７に準拠して測定される値である。
【００１１】
多孔質層１２は、電気絶縁性樹脂組成物からなる多孔質の層である。さらに、電気絶縁性樹脂組成物は、ゲル化率が２０質量％以下である第１の樹脂化合物１０〜５０質量％と、ゲル化率が５０質量％以上である第２の樹脂化合物５０〜９０質量％とを含有し、電気絶縁性を有するものである。このように、電気絶縁性樹脂組成物では、ゲル化率が低くて電解液に溶解しにくい第１の樹脂化合物の含有量と、ゲル化率が高くて電解液に溶解しやすい第２の樹脂化合物の含有量が特定されているので、広範囲の温度領域で電極との接着強度を高くできる。特に、高温領域で膨潤ゲルになり、しかも完全に溶解することはないから、高温領域であっても高い接着性を維持できる。
なお、第１の樹脂化合物の含有量が１０質量％未満であっても、第２の樹脂化合物の含有量が５０質量％未満であっても、電解液を注液した際に接着性が低くなる温度領域を有するようになる。
【００１２】
ここで、ゲル化率とは、電解液に対するゲル化率のことであり、以下のようにして求められる。まず、樹脂化合物０．５ｇ（±０．１ｇ）を秤量し、プロピレンカーボネート（ＰＣ）：ジエチルカーボネート（ＤＥＣ）＝１：２からなる電解液溶媒５．０ｇ中に浸漬させ、密閉し、９０℃の恒温槽中に投入して１時間放置する。次いで、この放置されたものを濾過した後、濾紙上に残った樹脂化合物の濾過物をメタノールで洗浄し、電解液を除去する。そして、濾過物を乾燥して乾燥後の質量を測定し、試験前後の質量を下記式に代入してゲル化率を算出する。
ゲル化率（質量％）＝｛試験前質量（ｇ）−試験後質量（ｇ）｝／試験前質量（ｇ）×１００
このゲル化率は、各樹脂化合物の分子量や架橋度によって決定される。
【００１３】
電気絶縁性樹脂組成物に含まれる第１の樹脂化合物および第２の樹脂化合物の少なくとも一方は、ポリフッ化ビニリデン、ポリアクリロニトリル、ポリメタクリル酸メチル、ポリスチレン、ポリエチレンオキサイドを骨格中に含む樹脂またはこの樹脂の誘導体であることが好ましい。電気絶縁性樹脂組成物に含まれる第１の樹脂化合物および第２の樹脂化合物の少なくとも一方が、上述したものであれば、電解液との親和性がより高くなるので、電池特性がより高くなる。また、電解液の膨潤によって発現する接着性がより高くなる。
【００１４】
さらに、第１の樹脂化合物としては、四フッ化エチレン、六フッ化プロピレン、エチレンのうちのいずれか１種類以上とフッ化ビニリデンとからなる共重合体またはフッ化ビニリデンからなる単独重合体であり、第２の樹脂化合物が、六フッ化プロピレンとフッ化ビニリデンとからなる共重合体であることが好ましい。
これらフッ化ビニリデンを必須成分としたフッ化ビニリデン系樹脂は電気化学的に安定であり、電池が有する電極電位の間で十分な電位窓を有するので、第１の樹脂化合物および第２の樹脂化合物が上記重合体である場合には、電池特性がより高くなる。
【００１５】
第１の樹脂化合物、第２の樹脂化合物が、上記のフッ化ビニリデン系樹脂の場合、フッ化ビニリデン系樹脂は、例えば、乳化重合法、懸濁重合法などの公知の重合法による不均一重合系で、適宜重合条件を設定して製造すればよい。具体的には、過硫酸アンモニウムなどの水溶性無機過酸化物、さらには還元剤を組み合わせたレドックス系を触媒として、パーフルオロオクタン酸アンモニウム、パーフルオロヘプタン酸アンモニウム、パーフルオロノナン酸アンモニウムなどを乳化剤に用い、加圧加熱下の条件の下で行う。
【００１６】
この多孔質層１２は、外表面の平均孔径が０．１〜５μｍの範囲で、内部の平均孔径が０．５〜１０μｍの範囲であり、かつ、外表面の平均孔径が内部の平均孔径より小さいように制御されていることが好ましい。なお、外表面の平均孔径は、多孔質層の外表面をＳＥＭなどで観察し、任意に選択された少なくとも２０個の孔の孔径を測定し、これを平均することにより算出される。また、内部の平均孔径は、多孔質層の縦断面をＳＥＭなどで観察し、外表面に露出していない孔を任意に少なくとも２０個選択して、その孔径を測定し、これを平均することにより算出される。また、ここで孔径とは、孔が略円形でなく略楕円形などの場合には、長径のことを指す。
【００１７】
多孔質層１２の外表面は、このセパレータを電池に使用した際に、電極と密着する部分である。よって、その平均孔径が大きすぎると、結果として電極と接触する電気絶縁性樹脂組成物の接触面積が小さくなり、電極との密着性、接着性が低下する傾向がある。一方、平均孔径が小さすぎると、電解液の通液が困難となり、イオン伝導性が低下する傾向がある。したがって、外表面の平均孔径を０．１〜５μｍの範囲とすることによって、電極との密着性を確保でき、かつ、電解液の通液も十分となる。また、正極や負極に用いられる電極活物質の粒径は様々ではあるものの、一般的に５μｍ以上であることが多い。この点からも、外表面の孔径が５μｍ以下であると、セパレータと電極とを接合した際に電極活物質が多孔質層中に混入して局所的な短絡を招くことを、より防止できる。また、外表面の平均孔径がこのような範囲であると、電極とこの外表面とを接着させた場合に、外表面の孔が電極表面の凹凸を吸収し、電極接合後の正極／セパレータ／負極の複合体における厚み斑を軽減しつつ、電極とセパレータとを隙間なく密着させることも可能である。
【００１８】
一方、多孔質層１２の内部の平均孔径は、電界液の漏液を防ぎ、保持する電解液の量と電解液の移動の自由度とを確保しつつ、多孔質層１２の強度を維持可能な範囲であることが重要であり、０．５〜１０μｍであることが好ましい。すなわち、平均孔径が０．５μｍ未満では、保持可能な電解液の量が低下するとともに、電解液の移動の自由度も低下し、イオン伝導性が悪くなる。一方、平均孔径が１０μｍを超えると多孔質層１２の強度が低下し、多孔質構造を維持しにくいうえ、電気絶縁性樹脂組成物が本来有する電解液との親和性が十分に発現せず、電解液が多孔質層から漏液しやすい。より好ましい範囲は０．５〜５μｍである。
【００１９】
また、多孔質層１２の外表面と内部の平均孔径はそれぞれ上記範囲であって、しかも、外表面の平均孔径が内部の平均孔径より小さくなるように制御されていることが好ましい。このように外表面の孔径が内部の孔径よりも小さいと、電気絶縁性樹脂組成物からなる孔壁との間の弱い相互作用によって孔内に保持されている電解液が、孔の内部に安定に保持されやすく、電解液の漏液が起こりにくい。
このように多孔質層１２の外表面と内部との孔径を上述のように異ならせ、特定の関係に制御すれば、電解液の通液性が良好で、かつ、電解液の漏液が抑制され、電極との密着性を強固に維持可能なセパレータを得ることができる。
【００２０】
また、多孔質層１２は、１ｍ２当たり０．５〜１０ｇの質量で形成されることが好ましい。多孔質層１２が１ｍ２当たり０．５ｇ未満の質量で形成されると、電極との密着性に寄与する第１の樹脂化合物および第２の樹脂化合物の量が極めて少なくなることとなり、十分な密着性が発現しない場合があるが、多孔質層１２が１ｍ２当たり０．５ｇ以上の質量で形成されると、密着性は十分となる。一方、多孔質層１２が１ｍ２当たり１０ｇを超えて形成されても、密着性はそれ以上はほとんど向上しない。よって、多孔質層が１ｍ２当たり１０ｇを超えて形成されると、多孔質層の厚みが厚くなり、電池の薄型化にとって不利となるばかりか、体積エネルギー密度を低下させる。したがって、１ｍ２当たり０．５〜１０ｇで多孔質層１２が形成されると、各種性能のバランスが最も優れた電池を提供可能なセパレータとすることができる。
【００２１】
また、多孔質層１２の厚みには特に制限はないが、イオン伝導度、電極との密着性、電池の薄型化の観点から０．５〜８μｍが好ましい。厚みが０．５μｍ未満であると、特に電極との密着性が低下する傾向がある。さらに、好ましくは厚みが０．５〜５μｍ、より好ましくは０．５〜１．５μｍの範囲であると、イオン伝導性が一段と向上する。
【００２２】
また、多孔質層１２中には、第１の樹脂化合物および第２の樹脂化合物を主成分とする限りにおいて、必要に応じて、電気化学的に安定な粒子や繊維状物などを含有させて、多孔質層１２の機械強度、寸法安定性を向上させてもよい。このような粒子としては、例えば、酸化ケイ素、酸化アルミニウム、酸化チタン、酸化マグネシウムなどの無機粒子、フェノール樹脂粒子、ポリイミド樹脂粒子、ベンゾグアナミン樹脂粒子、メラミン樹脂、ポリオレフィン樹脂、フッ素樹脂粒子などの有機粒子が挙げられ、繊維状物としては、例えば、アパタイト繊維、酸化チタン繊維、金属酸化物のウィスカーなどの無機繊維状物、アラミド繊維、ポリベンゾオキサゾール繊維などの有機繊維状物が挙げられる。これらの粒子、繊維状物の形状、粒径に特に制限はなく、適宜選択して用いることができる。また、これらの粒子や繊維状物を含有させる場合には、上述したように、例えば乾燥法、抽出法などで多孔質層を形成する際にコーティングする溶液またはスラリー中に、これらを添加しておけばよい。
【００２３】
電気絶縁性樹脂組成物から多孔質層１２を形成する方法としては、相分離法、乾燥法、抽出法、発泡法などが挙げられる。
例えば、乾燥法で多孔質層１２を形成する場合には、まず、電気絶縁性樹脂組成物を溶媒に溶解した溶液またはスラリーを調製し、これを、離型処理したポリマーフィルムなどからなる離型フィルムの表面にコーティングし、乾燥する。この際、特に溶媒として、使用する電気絶縁性樹脂組成物の良溶媒と貧溶媒とを組み合わせて使用し、また、貧溶媒としては、良溶媒よりも高沸点のものを選択する。このように溶媒を選択して組み合わせて使用し、これに電気絶縁性樹脂組成物を溶解させた溶液またはスラリーをコーティングし、乾燥することで、良溶媒が貧溶媒より先に蒸発し、ついで溶解度が低下した電気絶縁性樹脂組成物が析出を開始し、貧溶媒の存在体積相当の空孔率を有する多孔質構造をとることとなる。この際、良溶媒と貧溶媒の組み合わせ、その比率、溶媒中の電気絶縁性樹脂組成物の溶解濃度、乾燥条件などを適宜調整すれば、多孔質層１２における孔径を制御することもできる。
【００２４】
セパレータ１０を製造する方法としては、例えば、上述した方法により離型フィルム上に多孔質層を形成した後、この多孔質層１２上に多孔質基材１１を配し、平板プレス、ラミネーターロールなどによりこれらを貼り合わせ、その後、離型フィルムを剥離することにより、多孔質基材１１上に多孔質層１２を形成することができる。
また、このように離型フィルムを使用して多孔質層１２を形成するかわりに、多孔質基材１１の表面に、直接、電気絶縁性樹脂組成物を溶媒に溶解した溶液またはスラリーをコーティングし、多孔質層１２を形成してもよい。この場合にも、良溶媒と貧溶媒の組み合わせ、その比率、溶媒中の電気絶縁性樹脂組成物の溶解濃度、乾燥条件などを適宜調整することにより、多孔質層１２における孔径を制御できる。
【００２５】
抽出法で多孔質層１２を形成する場合には、電気絶縁性樹脂組成物を良溶媒に溶解させて得られた溶液を離型フィルムにコーティングした後、これを電気絶縁性樹脂組成物の貧溶媒中に浸漬し、コーティングされた電気絶縁性樹脂組成物中の良溶媒を抽出し、貧溶媒と置換することにより多孔質構造とすることができる。そして、これを乾燥法の場合と同様に、多孔質基材１１に貼り合わせ、離型フィルムを剥離することにより、多孔質基材１１上に多孔質層１２を形成することができる。また、抽出法の場合にも、離型フィルムを使用せずに、直接、多孔質基材１１上に電気絶縁性樹脂組成物を良溶媒に溶解させて得られた溶液をコーティングし、その後これを電気絶縁性樹脂組成物の貧溶媒中に浸漬してもよい。
【００２６】
上述した製造方法において、離型フィルムや多孔質基材１１上に、溶液またはスラリーをコーティングする方法としては特に制限はなく、ディップコート法、スプレーコート法、ロールコート法、ドクターブレード法、グラビアコート法、スクリーン印刷法などが挙げられる。
また、電気絶縁性樹脂組成物の良溶媒としては、例えば、１−メチル−２−ピロリドン（ＮＭＰ）、Ｎ，Ｎ−ジメチルアセトアミド、Ｎ，Ｎ−ジメチルホルムアミドなどのアミド系、ジメチルスルホキシドなどのスルホン系、２−ブタノン、シクロヘキサノンなどのケトン系、テトラヒドロフランなどのエーテル系などが例示でき、貧溶媒としては、例えばメタノール、１−ヘキサノール、１−ヘプタノール、１−オクタノールなどのアルコール系、エチレングリコール、プロピレングリコール、ジエチレングリコール、グリセリンなどのグリコール系、メチルセロソルブ、エチルセロソルブ、ブチルセロソルブなどのエーテル系、プロピレンカーボネート、ジメチルカーボネート、ジエチルカーボネート、メチルカーボネートなどの炭酸エステル系、デカン、ドデカンなどの炭化水素系、フタル酸ジエチル、フタル酸ジブチルなどのフタル酸エステル系などが例示できるがこれらに限定されるものではない。また、良溶媒および貧溶媒において、各々２種類以上を混合して用いることもできる。
【００２７】
本実施形態例のように、多孔質基材１１の両面に多孔質層１２を形成する場合には、片面ずつ形成してもよいし、両面に同時にコーティングしたり、両面に同時に別途製造した多孔質層を積層し、平板プレスなどで貼り合わせたりしてもよい。
【００２８】
また、このようなセパレータ１０は、ガーレ透気度測定装置により測定される透気度が、１０００秒／１００ｍｌ以下であることが好ましい。セパレータ１０の透気度が１０００秒／１００ｍｌを超えると、イオン伝導性が低下する傾向がある。透気度をより好ましくは５００秒／１００ｍｌ以下、さらに好ましくは１〜２００秒／１００ｍｌとすることにより、優れたイオン伝導性を有するセパレータとすることができる。
ここで、ガーレ透気度測定装置により測定される透気度とは、ＪＩＳ  Ｐ８１１７に準拠して測定される値である。
【００２９】
以上説明したセパレータ１０にあっては、多孔質基材１１の両面に多孔質層１２が形成されており、さらに多孔質層１２をなす電気絶縁性樹脂組成物は、第１の樹脂化合物１０〜５０質量％と第２の樹脂化合物５０〜９０質量％とを含有するので、電解液を注液した際には多孔質層１２が膨潤ゲルになり、しかも完全に溶解しないから、高温領域における接着性低下を防ぐことができ、接着性を維持できる。その結果、広範囲な温度環境下において高い接着性を有するようになる。具体的には、電子部品の電極に接着され、電解液が含浸された状態で−２０〜１００℃の環境下に１時間以上放置された後の接着強度が１０ｇ／ｃｍ以上になる。したがって、このセパレータ１０は、広範囲な温度環境下において、イオン伝導性が高く、サイクル特性などの電池性能が優れる。
このようなセパレータ１０は、その効果がとりわけ発揮されることから、リチウムイオン二次電池、ポリマーリチウム電池、アルミニウム電解コンデンサ、電気二重層キャパシタなどの電子部品に好適に備えられる。
【００３０】
ここで、接着強度とは、以下のようにして測定された強度のことである。すなわち、セパレータ１０と電極とを積層し、１００℃のホットプレート上で、１．５ＭＰａ、１０秒間の条件でプレスし、得られた試験片を１８０°剥離試験によって剥離速度５０ｍｍ／分で剥離する。その際に測定される剥離強度を接着強度とする。
また、この接着強度測定の際に含浸される電解液とは、エチレンカーボネートとジメチルカーボネートを質量比１：１の割合で混合した溶媒に、１ｍｏｌ／ｌとなるようにＬｉＰＦ６を溶解したものである。
【００３１】
また、接着強度の測定の際に使用される電極とは、以下の製法で作製したものである。すなわち、活物質としてコバルト酸リチウム（ＬｉＣｏＯ２）１００質量部と、導電助剤としてアセチレンブラック５質量部と、バインダーとしてビニリデンフロライド−ヘキサフルオロプロピレン共重合体１０質量部と、Ｎ，Ｎ−ジメチルアセトアミド１００質量部と、フタル酸ジブチル３０質量部とを混合、分散した塗布液を、厚さ４０μｍのアルミニウム箔上に、乾燥後の厚みが２００μｍになるように塗布し、１５０℃にて乾燥する。その後、熱ロールでプレスを行って総厚約１５０μｍの電極（正極）を得る。このようにして得られた電極を接着強度測定に用いる。
または、活物質としてメソフェーズカーボンブラック１００質量部と、導電助剤としてアセチレンブラック５質量部と、バインダーとしてビニリデンフロライド−ヘキサフルオロプロピレン共重合体２０質量部と、Ｎ，Ｎ−ジメチルアセトアミド１５０質量部と、フタル酸ジブチル４０質量部とを混合、分散した塗布液を、厚さ４０μｍの銅箔上に乾燥後の厚みが２００μｍになるように塗布し、１５０℃にて乾燥する。その後、熱ロールでプレスを行って総厚約１５０μｍの電極（負極）を得る。このようにして得られた電極を接着強度測定に用いる。
なお、これらの電極は接着強度測定の際に使用されるものであり、本発明の電子部品用セパレータに接着される電極は、上記電極に限定されない。
【００３２】
次に、上述したセパレータを備えた電子部品の１種であるリチウムイオン二次電池について説明する。このリチウムイオン二次電池は、正極と負極とを有し、これらの間に、上述したセパレータが配置され、このセパレータに電解液が含浸されたものである。
正極および負極には、電極活物質が用いられる。リチウムイオン二次電池の正極活物質としては、組成式ＬｉｘＭ２Ｏ２、またはＬｉｙＭ２Ｏ２（ただし、Ｍは遷移金属、０≦ｘ≦１、０≦ｙ≦２）で表される複合酸化物、トンネル状の空孔を有する酸化物、層構造の金属カルコゲン化合物などが挙げられ、その具体例としては、ＬｉＣｏＯ２、ＬｉＮｉＯ２、ＬｉＭｎ２Ｏ４、Ｌｉ２Ｍｎ２Ｏ４、ＭｎＯ２、ＦｅＯ２、Ｖ２Ｏ５、Ｖ６Ｏ１３、ＴｉＯ２、ＴｉＳ２などが挙げられる。また、有機化合物としては、例えばポリアニリン、ポリアセン、ポリピロールなどの導電性高分子が挙げられる。さらに無機化合物、有機化合物を問わず、これら各種活物質を混合して用いてもよい。
【００３３】
リチウムイオン二次電池の負極活物質としては、リチウムおよび／またはリチウムイオンを吸蔵・放出可能な物質である炭素材料、グラファイト、コークスなど、その他、Ａｌ、Ｓｉ、Ｐｂ、Ｓｎ、Ｚｎ、Ｃｄなどとリチウムとの合金、ＬｉＦｅ２Ｏ３などの遷移金属複合酸化物、ＷＯ２、ＭｏＯ２などの遷移金属酸化物、グラファイト、カーボンなどの炭素質材料、Ｌｉ５（Ｌｉ３Ｎ）などの窒化リチウム、さらに金属リチウム箔などのリチウム金属、またはこれらの混合物を用いてもよい。
【００３４】
特に好ましい負極活物質としては、炭素材料、リチウム金属、リチウム合金または酸化物材料が挙げられ、正極活物質としては、リチウムイオンがインターカーレート・デインターカーレート可能な酸化物または炭素材料などが挙げられる。このような活物質が使用された電極を用いることにより、良好な特性の電池を得ることができる。
ここで炭素材料の具体例としては、メソフェーズカーボンブラック、メソカーボンマイクロビーズ、天然または人造のグラファイト、樹脂焼成炭素材料、カーボンブラック、炭素繊維などから適宜選択すればよい。これらは粉末として用いられる。これらの中でもグラファイトやメソフェーズカーボンブラックが好ましく、その平均粒径は１〜３０μｍ、特に５〜２５μｍであることが好ましい。平均粒径が上記範囲よりも小さすぎると、充放電サイクル寿命が短くなり、また、容量のばらつきが大きくなる傾向にある。また上記範囲よりも大きすぎると、容量のばらつきが著しく大きくなり、平均容量が小さくなってしまう。平均粒径が大きい場合に容量のばらつきが生じるのは、グラファイトと集電体の接触やグラファイト同士の接触が均一でなく、ばらつくことによると考えられる。
リチウムイオンがインターカーレート、デインターカーレート可能な酸化物としては、リチウムを含む複合酸化物が好ましく、例えば、ＬｉＣｏＯ２、ＬｉＮｉＯ２、ＬｉＭｎＯ４、ＬｉＶ２Ｏ４等が挙げられる。これらの酸化物は粉末として用いられるが、粉末の平均粒子径は１〜４０μｍであることが好ましい。
【００３５】
また、電極には、必要に応じて導電助剤が添加される。導電助剤としては好ましくは、グラファイト、カーボンブラック、アセチレンブラック、炭素繊維、ニッケル、アルミニウム、銅、銀などの金属が挙げられ、これらのなかでは特にグラファイト、カーボンが好ましい。電極の形成に用いるバインダーとしては、フッ素樹脂、フッ素ゴムなどが挙げられ、バインダーの量は電極の３〜３０質量％程度の範囲が適当である。
【００３６】
リチウムイオン二次電池を作製するには、まず、電極活物質と、必要に応じて添加される導電助剤とを、ゲル電解質溶液またはバインダー溶液に分散して電極塗布液を調製し、この電極塗布液を集電体に塗布する。集電体は、電池を備えるデバイスの形状やケース内への配置方法に応じて、公知の集電体から適宜選択して使用すればよい。通常、正極にはアルミニウムなど、負極には銅、ニッケルなどが使用される。
電極塗布液を集電体に塗布したあと、溶媒を蒸発させることにより、集電体に活物質層が形成された正極および負極がそれぞれ得られる。電極塗布液の塗布厚は、５０〜４００μｍ程度とすることが好ましい。
【００３７】
このようにして得られた正極および負極と、上述したセパレータとを、図２（ａ）に示すように、正極活物質層１３と集電体１４とからなる正極１５、セパレータ１０、負極活物質層１６と集電体１７とからなる負極１８の順に積層し、圧着して電子素体を作製し、外装材に充填する。なお、積層の際には、電極の活物質層側がセパレータと接するように配置する。ここで、図２（ｂ）に示すように、圧着する際にあらかじめセパレータ１０に電解液を含浸しておいてもよいし、電子素体を外装材に充填してから電解液を注入してもよい。その後、電極端子、安全装置などを適宜接続した後、外装材を封止する。
【００３８】
電解液としては、有機溶媒に電解質塩を溶解した混合溶液が使用される。さらに、有機溶媒としては、高い電圧をかけた場合でも分解が起こらないものが好ましく、例えば、エチレンカーボネート、プロピレンカーボネート、ジメチルカーボネート、γ−ブチロラクトン、スルホラン、ジメチルスルホキシド、アセトニトリル、ジメチルホルムアミド、ジメチルアセトアミド、１，２−ジメトキシエタン、１，２−ジエトキシエタン、テトロヒドラフラン、２−メチルテトラヒドロフラン、ジオキソラン、メチルアセテートなどの極性溶媒、もしくはこれら溶媒の２種類以上の混合物が挙げられる。
電解液に溶解する電解質塩としては、リチウムイオン二次電池の場合、ＬｉＣｌＯ４、ＬｉＰＦ６、ＬｉＢＦ４、ＬｉＡｓＦ６、ＬｉＣＦ６、ＬｉＣＦ３ＣＯ２、ＬｉＰＦ６ＳＯ３、ＬｉＮ（ＳＯ３ＣＦ３）２、Ｌｉ（ＳＯ２ＣＦ２ＣＦ３）２、ＬｉＮ（ＣＯＣＦ３）２およびＬｉＮ（ＣＯＣＦ２ＣＦ３）２  などのリチウムを含む塩、またはこれらの２種以上の混合物を使用できる。
【００３９】
以上説明したリチウムイオン二次電池は、上述したセパレータを備えたものであり、電極液が注液されていても、広範囲の温度で電極とセパレータとの接着強度が高い。したがって、広範囲の温度でイオン伝導性が高く、電池性能が高い。しかも、広範囲の温度で、シャットダウン特性に優れ、メルトダウンしにくくなっている。
【００４０】
なお、本発明は上述した実施形態例に限定されない。例えば、上述した実施形態例では、多孔質基材の両面に多孔質層が形成されていたが、多孔質基材の片面のみに形成されていてもよい。但し、多孔質層を多孔質基材の両面に形成すれば、このセパレータと電極との接着性、密着性がより良好となるため、イオン伝導性がより向上する。
また、電子部品がリチウムイオン二次電池以外のものであってもよく、正極および負極とセパレータとから構成される電子部品であれば特に制限されないが、リチウムイオン二次電池以外では、ポリマーリチウム電池、アルミニウム電解コンデンサ、電気二重層キャパシタなどに好適に備えられる。
【実施例】
【００４１】
以下の実施例および比較例において、「％」は「質量％」のことである。
＜セパレータの作製＞
（実施例１〜７、比較例１〜３）
下記表１に示す樹脂化合物を含む表２に示す電気絶縁性樹脂組成物を用い、以下のようにして、セパレータを作製した。
すなわち、表２に示す電気絶縁性樹脂組成物を１−メチル−２−ピロリドン（ＮＭＰ）に添加し、窒素雰囲気下において室温で溶解し、室温冷却後、得られた混合物を塗布液とした。次いで、厚さが約１２μｍ、透気度の測定値が約１００秒／１００ｍｌのポリエチレン製延伸多孔質基材の片面に、得られた塗布液をドクターブレード法によってキャストした後、メタノール中に投入し、１０分間浸漬した。次いで、メタノール中から引き上げた後、４０℃の乾燥機中で乾燥させて、ポリエチレン製の延伸多孔質基材の片面に多孔質層を形成させた。さらに、ポリエチレン製の延伸多孔質基材のもう一方の片面に、同様の処理を施して、ポリエチレン製の延伸多孔質基材の両面に多孔質層を形成したセパレータを得た。
なお、比較例１では、多孔質層が形成されていないポリエチレン製の延伸多孔質基材をセパレータとして利用した。また、比較例２では、上記ポリエチレン製の延伸多孔質基材の内部に、フッ化ビニリデン重合体（ゲル化率：約４％）を充填してセパレータとした。
【００４２】
＜ゲル化率測定方法＞
表１に示す各樹脂化合物についてゲル化率を以下のようにして測定した。まず、樹脂化合物０．５ｇ（±０．１ｇ）を秤量し、プロピレンカーボネート（ＰＣ）：ジエチルカーボネート（ＤＥＣ）＝１：２からなる電解液溶媒５．０ｇ中に浸漬させ、密閉し、−２０℃，２５℃，９０℃の恒温槽中に投入して１時間放置した。次いで、この放置されたものを濾過した後、濾紙上に残った樹脂化合物の濾過物をメタノールで洗浄し、電解液を除去した。そして、濾過物を乾燥して乾燥後の質量を測定し、試験前後の質量を下記式に代入してゲル化率を算出した。
ゲル化率（質量％）＝｛試験前質量（ｇ）−試験後質量（ｇ）｝／試験前質量（ｇ）×１００
【００４３】
【表１】
2005056800.tif 000003
【００４４】
＜セパレータの物性＞
また、得られたセパレータについて、膜厚、透気度を以下のように測定した。測定結果を表２に示す。
（膜厚）
マイクロメータ（打点式厚み計）を用いて測定した。
（透気度）
ＪＩＳ  Ｐ８１１７に準拠してガーレ式透気度を測定した。
【００４５】
【表２】
2005056800.tif 000004
【００４６】
＜接着強度の測定＞
得られたセパレータと正極、セパレータと負極をそれぞれ積層し、１００℃のホットプレート上で１．５ＭＰａ、１０秒間の条件でプレスした。このプレスによって得られた試験片（試験片幅：１０ｍｍ）に、１ｍｏｌ／ＬのＬｉＰＦ６ を含むＰＣ：ＤＥＣ＝１：２からなる電解液を含浸し、−２０℃，２５℃，５０℃，１００℃の温度環境下において１時間以上放置した。室温に戻した後、セパレータと電極とをＯＲＩＥＮＴＥＣ社製テンシロン万能試験機により剥離速度５０ｍｍ／分で１８０℃剥離し、その剥離強度を接着強度とした。
【００４７】
【表３】
2005056800.tif 000005
【００４８】
＜リチウムイオン二次電池の作製＞
得られたセパレータと、正極および負極とを積層し、１００℃のホットプレート上で１．５ＭＰａ、１０秒間の条件でプレスして電気化学素子を得た。なお、正極および負極としては、接着強度を測定する際に積層されるものを使用した。次いで、この電気化学素子に電極取り出し端子等を接続後、電池用ラミネートパック内に装填した。次いで、その中に、１ｍｏｌ／ＬのＬｉＰＦ６ を含むＰＣ：ＤＥＣ＝１：２からなる電解液を注液し、ラミネートパックを封止して、小型リチウムイオン二次電池を作製した。
（インピーダンス測定）
得られた電池内部のインピーダンスを測定した。その測定では、ソーラトロン社製交流インピーダンス測定装置を用いた。
（サイクル試験）
５００回充放電を繰り返して、サイクル特性を測定した。
サイクル特性（％）＝５００回サイクル後の電池容量／初期電池容量×１００
（強制過充放電試験）
１２Ｖ，２Ｃ充電して電池表面温度および電池破裂の有無を確認し、次のように評価した。
◎：５０℃以下、破裂無し、○：１００℃以下、破裂無し、△：１３０℃以下、破裂無し、×：破裂あり
【００４９】
【表４】
2005056800.tif 000006
【００５０】
実施例１〜７のセパレータでは、多孔質層をなす電気絶縁性樹脂組成物が、ゲル化率が２０質量％以下の第１の樹脂化合物１０〜５０質量％と、ゲル化率が５０質量％以上の第２の樹脂化合物５０〜９０質量％とを含有していたので、表３に示すように、電子部品の電極に接着され、電解液が含浸された状態で−２０〜１００℃の環境下に１時間以上放置された後の接着強度が１０ｇ／ｃｍ以上であった。したがって、表４に示すように、実施例１〜７のリチウムイオン二次電池は、広範囲な温度環境下において、イオン伝導性が高く、サイクル特性などの電池性能が優れていた。また、過充電しても問題はなかった。
【００５１】
一方、比較例１では、多孔質基材のみをセパレータとして使用し、しかも接着剤を用いなかったので、電極との接着強度が低く、リチウムイオン二次電池のサイクル特性が不十分であり、さらには過充電後に破裂した。
比較例２のセパレータでは、多孔質基材上に多孔質層が形成されていなかったので、電極との接着強度が低かった。また、セパレータの透気度が低かったので、電解液を注液してもインピーダンスが高く、リチウムイオン二次電池のサイクル特性は低かった。しかも過充電後に破裂した。
比較例３では、ゲル化率の低い樹脂化合物のみが多孔質層をなしていたので、高温で接着強度が低下した。その結果、リチウムイオン二次電池のサイクル特性が低く、過充電後に破裂した。
【図面の簡単な説明】
【００５２】
【図１】本発明の電子部品用セパレータの一実施形態例を示す断面図である。
【図２】本発明の電子部品を製造する際の工程を示す断面図である。
【図３】従来の電子部品を製造する際の工程を示す断面図である。
【符号の説明】
【００５３】
１０  セパレータ（電子部品用セパレータ）
１１  多孔質基材
１２  多孔質層
【図１】
2005056800.tif 000007
【図２】
2005056800.tif 000008
【図３】
2005056800.tif 000009